不活性有機溶剤中で分散条件下に、一般式IR-COOR′I[式中、RはC10~C29基を表し、かつR′はH又はC1~C8基を表す]に相当する脂肪酸又は脂肪酸エステルで表面不活性化されていることを特徴とする、安定化された純リチウム金属粉末。200ppm未満のナトリウム含量を有する、請求項1記載の安定化された純リチウム金属粉末。100ppm未満のナトリウム含量を有する、請求項1記載の安定化された純リチウム金属粉末。50ppm未満のナトリウム含量を有する、請求項1記載の安定化された純リチウム金属粉末。最大200μm、好ましくは100μm及び特に好ましくは最大50μmの平均粒度を有する、請求項1から4までのいずれか1項記載の安定化された純リチウム金属粉末。最大200ppmの含水量を有するN-メチル-2-ピロリドンと少なくとも15h、50°Cの貯蔵、好ましくは100°Cの貯蔵で接触させた際に、有意な発熱作用を示さない、特に暴走現象も示さない、請求項1から5までのいずれか1項記載の安定化された純リチウム金属粉末。180°Cを上回る純リチウム金属を、分散条件下で、一般式IR-COOR′I[式中、RはC10~C29基を表し、かつR′はH又はC1~C8基を表す]に相当する1種以上の脂肪酸及び/又は1種以上の脂肪酸エステルを有する表面不活性化剤と、不活性有機溶剤中で反応させることを特徴とする、安定化されたリチウム金属粉末の製造方法。表面不活性化剤として、オレイン酸、ステアリン酸、パルミチン酸、ラウリン酸、ミリスチン酸、マルガリン酸、パルミトレイン酸、リノール酸、リノレン酸からなる群から選択される不飽和脂肪酸を純粋な形態又はそれらの混合物で使用するか、又はそれらのエステル、例えばそれらのトリグリセリド、エチラート、プロパノラート若しくはブチラート又はなたね油、オリーブ油、ひまわり油若しくはあまに油からなる群から選択される天然油を使用する、請求項7記載の安定化されたリチウム金属粉末の製造方法。表面不活性化剤を、リチウム金属1kgあたり0.1g~50gの量で、好ましくはリチウム金属1kgあたり1g~10gの量で使用する、請求項7又は8に記載の方法。不活性有機溶剤として、ヘキサン、ヘプタン、オクタン、デカン、ウンデカン、ドデカン、トルエン、エチルベンゼン、クメンからなる群から選択される炭化水素を、純粋な形態又は商業的に得られる留分としての混合物のいずれかで使用する、請求項7から9までのいずれか1項記載の方法。追加コーティングを180.5°C未満の温度で行う、請求項7から10までのいずれか1項記載の方法。電気化学的に活性な材料、例えばリチウム電池用のグラファイトアノード、合金アノード又は化成アノードをプレリチオ化するための、本発明により表面不活性化された純リチウム金属の使用。